la présente invention concerne un procédé pour la fabrication d'un fil de faible densité, ce procédé utilisant la propriété qu'ont certaines fibres de se rétracter sous l'effet dtun traitement thermique. L'invention vise également à titre de produit industriel nouveau un fil de tissage ou de tricotage de faible densité et le tissu ou tricot d'habillement obtenu à partir de ce fil. On sait que pour obtenir des tissus ou des tricots légers, il est nécessaire d'utiliser des fils de faible densité. I1 est possible de modifier la densité des fils constitués par des fibressynthétiques ou par un mélange de fibres synthétiques et naturelles soit par texturation des fibres soit par rétraction de ces fibres. Pour diminuer la densité des fils par rétraction des fibres qui les constituent, on procède de façon connue, comme suit - on réalise un fil peigné, c'est-à-dire constitué essentiellement par des fibres parallèles entre elles, ces fibres comprenant généralement 40% de fibres synthétiques rétractables et 60% de fibres naturelles et/ou synthétiques non rétractables, - on soumet ce fil peigné à un traitement thermique à une température généralement comprise entre 100 et 1200C, pendant une durée suffisante pour obtenir la rétraction des fibres rétractables. Du fait de cette rétraction, les fibres rétractables diminuent de longueur, ce qui entrains également une diminution de la longueur totale du fil. Par ailleurs, les fibres non rétractables conservent leur longueur et doivent de ce fait s'accomoder de la nouvelle longueur du fil. Il en résulte par conséquent que les fibres non rétractables bouclent et frisent, que le diamètre du fil augmente et que la densité de ce dernier diminue. On a essayé d'appliquer ce procédé aux fils cardés, c'est-à-dire constitués de fibres rétractables et non rétractables non parallèles entre eleis. On a constaté cependant que dans ce cas la diminution de la densité du fil obtenu après rétraction était peu importante. En effet dans le cas des fils cardés la disposition des fibres est telle que les fibres synthétiques en se rétractant ne peuvent entraîner et-faire boucler ou friser toutes les fibres non rétractables comme dans le cas des fils peignés. Le procédé de rétraction est par conséquent, dans la technique connue, limité essentiellement aux fils peignés. Cette limitation a une conséquence importante sur le plan économique, car, comme on le sait, les fils peignés sont plus onéreux que les fils cardés. L'invention vise à remédier à cette limitation en fournissant un procédé pour la fabrication d'un fil de faible densité qui soit moins onéreux que celui obtenu selon le procédé connu. Le procédé visé par l'invention concerne la fabrication d'un fil constitué comme dans le procédé connu par un mélange de fibres synthétiques rétractables et de fibres synthétiques ou naturelles non rétractables et dans lequel le fil est soumis à un traitement thermique en vue d'obtenir la rétraction des fibres rétractables. Suivant l'invention, ce procédé est caractérisé en ce que le fil utilisé en vue de ce traitement est constitué par la réunion d'un fil peigné comprenant des fibres synthétiques rétractables et d'un fil cardé comprenant des fibres synthétiques ou naturelles. Le fil ainsi obtenu est moins onéreux que les fils peignés réalisés selon le procédé de rétraction connu, puisqu'il comporte -du fil cardé. De plus, on a constaté ce résultat surprenant que la réunion de ces deux types de fils permettait d'obtenir après rétraction un fil présentant une densité plus faible que ce que l'on pouvait attendre normalement, compte tenu des pouvoirs de rétraction propres au fil peigné et au fil cardé. Selon une version préférée de l'invention, la réunion du fil peigné avec le fil cardé est réalisée par retordage. La réunion par retordage d'un fil peigné avec un fil cardé ne présente aucune difficulté technique particulière. L'invention vise également les fils de tissage ou de tricotage de faible densité obtenus selon le procédé précité ou indépendamment de ce dernier, ces fils constituant des produits industriels nouveaux. Suivant l'invention, le fil de tissage ou de tricotage est constitué par la réunion d'un fil peigné et d'un fil cardé, le fil peigné étant de longueur inférieure à celle du fil cardé et ce dernier formant des boucles ou des frisures autour du fil peigné. 11 invention vise en outre les tissus ou tricots d'habillement ou autre obtenus à partir de ce fil. Ces tissus ou tricots présentent l'avantage d'avoir une faible densité et d'être peu onéreux du fait qu'ils comprennent des fils cardés. D'autres particularités et avantages de l'invention apparat- tront encore dans la description ci-apres. bux dessins annexés, donnés à titre d'exemples non limitatifs : - la figure 1 est une vue schématique d'un fil peigné connu constitué par des fibres rétractables et non rétractables - la figure 2 est une vue schématique du fil de la figure t obtenu après rétraction, selon un procédé connu, - la figure 3 est une vue schématique d'un fil cardé constitué par des fibres rétractables et non rétractables, - la figure 4 est une vue schématique du fil de la figure 3 obtenu après rétraction, selon un procédé connu, - la figure 5 est une vue schématique d'un fil conforme à l'invention constitué par la réunion d'un fil cardé et d'un fil peigné, - la figure 6 est une vue schématique du fil de la figure 5 après rétraction. Â la figure t, on voit un élément de fil peigné constitué par des fibres parallèles comprenant des fibres synthétiques rétractables 1 et des fibres synthétiques ou naturelles non rétractables 2. T0 désigne la longueur de l'élément de fil représenté et Do son diamètre. Lorsque cet élément de fil peigné est soumis à un traitement thermique à une température comprise entre 100 et 1200C en atmosphère humide, les fibres synthétiques 1 se rétractent, tandis que les fibres 2 conservent leur dimension initiale, étant non rétractables. Le résultat de cette opération est indiqué à la figure 2. On voit sur cette figure 2, que la longueur des fibres synthétiques 1 a diminué et que les fibres non rétractables 2, pour s'accomoder de la longueur L1 prise par les fibres 1, ont ondulé ou frisé. Corrélativement le diamètre D1 de ltélément de fil a augmenté par rapport à son diamètre initial D . Du fait de l'augmentation de l'espace compris entre les différentes fibres 1 et 2, la densité du fil peigné obtenu après rétraction est plus faible que celle du fil initial. A la figure 3, on voit un élément de fil cardé constitué par des fibres discontinues et non parallèles entre elles, comprenant des fibres synthétiques rétractables 3 et des fibres synthétiques ou naturelles 4 non rétractables. La longueur et le diamètre de cet élément de fil sont définis respectivement par Lol et Do1. Après traitement thermique, les fibres 3 se rétractent et les fibres 4 conservent leurs dimensions (voir figure 4). Du fait de la discontinuité des fibres et de leur disposition non parallèle, la rétraction des fibres 3 n'entratne aucune modification ni déplacement sensibles des fibres non rétractables 4. Il en résulte par conséquent que la longueur L11 et le diamètre D11 de l'élément de fil cardé représenté à la figure 4 ne sont que faiblement modifiées par rapport à ses dimensions initiales 1oi et Do1. Le fait d'appliquer un traitement de rétraction thermique aux fils cardés ainsi constitués présente donc un intér8t pratique négligeable. Conformément au procédé selon l'invention, on soumet au traitement thermique de rétraction un fil constitué par la réunion d'un fil peigné comprenant des fibres synthétiques rétractables tel que celui représenté à la figure 1 et d'un fil cardé tel que celui représenté à la figure 2. A la réalisation de la figure 5, on voit le fil peigné 6 réuni au fil cardé 7 par retordage. Le fait de réunir un fil peigné avec un fil cardé par retordage est en soi original, mais ne présente aucune difficulté supplémentaire par rapport au retordage classique qui consiste à réunir deux ou plusieurs fils du même type. Compte tenu du fort pouvoir de rétraction d'un fil peigné tel que celui représénté à la figure 1 et du pouvoir de rétraction nul d'un fil cardé ordinaire, on pouvait s'attendrie à ce que la réunion de ces deux fils différents confère au fil obtenu un pouvoir de rétraction de valeur moyenne. De même, on pouvait s'attendre à ce que le fil ainsi obtenu présente une densité égale sensiblement à la moyenne des densités obtenues après rétraction d'un fil peigné et d'un fil cardé. retors On a cependant constaté, selon l'invention, qu'un fil/cardet peigné tel que celui représenté à la figure 5 présentait après rétraction une densité qui était le plus souvent inférieure à celle obtenue dans le cas d'un fil peigné comparable. On voit en effet, à la figure 6, que ltélément de fil constitué par la réunion d'un fil cardé 7 et d'un fil peigné 6 présente, après rétraction de ce dernier, une longueur Lt2 notablement réduite par rapport à la longueur initiale 102 et un diamètre D12 nettement augmenté par rapport au diamètre initial Do2 du fil de la figure 5. Ce résultat peut s'expliquer par le fait que le fil cardé 7, qui n'est pas rétractable et solidaire du fil peigné 6 en raison de la torsion du retordage, est entraîné par la rétraction du fil peigné 6, de sorte que le fil cardé 7 boucle ou frise autour du fil peigné 6, comme on le voit schématiquement à la figure 6. Il en résulte de ce fait une augmentation du diamètre du fil selon l'invention. Ces fibres synthétiques rétractables sont choisies de préférence parmi les fibres présentant un pouvoir de rétraction au moins égal à 2096, ce qui est le cas des fibres acryliques, des fibres de polyester et des fibres de ho ordure de polyvinyle. Â cet égard, le choix des fibres constituant le fil cardé 7 est peu critique, ce fil n'ant, comme U a été indiqué précédemment, intrinséquement pas rétractable quel que soit le pouvoir de rétraction des fibres qui le composent. il est cependant avantageusement constitué par des fibres naturelles telles que la laine de façon à obtenir un fil comprenant à la fois des fibres synthétiques et des fibres naturelles. On donne ci-après quelques exemples détaillés de mise en oeuvre du procédé selon l'invention. Exemple 1 : On réalise, par retordage, un fil retors constitué par la réunion - d'un fil cardé à 70% de fibres de laine et 30% de fibres de polyamide dont le Nm est égal à 1/14, - et d'un fil peigné à 100% de fibres acryliques dont le Nm est égal à 1/19. Le fil retors ainsi obtenu à un nu égal à 2/17 et une densité moyenne égale à 0,231. La bobine cylindrique obtenue à partir de 500 g de ce fil enroulé sous tension constante présente un diamètre égal à 149 mm (diamètre de la bobine nue non déduit). Le fil ainsi obtenu est soumis à un traitement thermique en continu à 100-1200C en atmosphère de vapeur d'eau saturante, pour provoquer la rétraction du fil peigné. La densité du fil rétracté obtenu est égale à 0,174 et le diamètre de la bobine réalisée comme précédemment est égal à 168 mm. On voit par conséquent que la densité du fil a diminué et que son diamètre a augmenté dans des proportions considérables. Le fil obtenu a pour composition finale 43 -de fibres acryliques, 40 % de fibres de laine et 17 % de fibres de polyamide. Exemple 2 (comparatif) A titre comparatif, un fil retors cardé-peigné non rétracté, de meme Nm et de composition comparable à celui obtenu selon l'exemple 1, présente une densité égale à 0,295 ce qui équivaut à un diamètre sur bobine égal à 135 mm. Exemple 3 (comparatif) On a utilisé un fil peigné constitué par 100% de fibres acryliques, son Nm était égal à 2/19, sa densité égale à 0,353 et son diamètre sur bobine égal à 126 min. Ce meme fil présentait après rétraction les caractéristiques suivantes : Nm : 2/16 densité : 0,201 diamètre sur bobine : 158 mm Exemple 4 (comparatif) On a utilisé un fil cardé constitué par 50% de fibres de laine et 50% de fibres acryliques, rétractables à 30%, présentant les caractéristiques suivantes Hm : 2/18 densité : 0,224 diamètre sur bobine : 151 min Le même fil présentait après rétraction les caractéristiques suivantes : : 2/14 densité : 0,189 diamètre sur bobine : 162 mm Exemple 5 (comparatif) À titre comparatif un fil retors cardé, de meme Nm et de composition comparables à celui obtenu selon l'exemple 4, présente une densité égale à 0,269 et un diamètre sur bobine égal à 140 min. Les exemples précités montrent par conséquent que le procédé conforme à l'invention permet d'obtenir un fil cardé-peigné présentant après rétraction des caractéristiques dimensionnelles et une densité au moins comparables à celles obtenues d'un fil rétracté peigné (voir notamment les exemples 1 et 3). On constate également que ce résultat est surprenant à l'égard de ceux obtenus par rétraction de fils 100% peignés ou de fils 100% cardés. De plus, le procédé conforme à l'invention présente l'avantage sur le plan économique de permettre l'utilisation de fils cardés en fibres naturelles bon marché telles que la laine. Le fil représenté schématiquement à la figure 6 constitue indépendamment du procédé que l'on vient de décrire un produit industriel nouveau. Ce produit est, en effet, remarquable en ce qu'il est constitué par la réunion, par exemple par retordage, comme indiqué à la figure 6, d'un fil peigné 6 et d'un fil cardé 7. On voit que, dans l'élément de fil retors représenté, le fil peigné 6 a une longueur inférieure à celle du fil cardé 7. En outre, ce dernier présente, autour du fil peigné 6, des boucles ou frises s'écartant nettement du fil peigné 6. Ces boucles ou frises procurent au fil conforme à l'invention un diamètre relativement important et par conséquent une faible densité. Le fil conforme à l'invention est également caractéristique par le fait que le fil peigné 6 comprend des fibres synthétiques présentant un pouvoir de rétraction thermique au moins égal à 20% environ. Dans leur état final, c'est-à-dire dans le fil de la figure 6, le pouvoir de rétraction des fibres du fil peigné 6 est sensiblement nul, celui-ci ayant été utilisé sensiblement totalement pour permettre au fil cardé 7 de friser et/ou de boucler autour du fil peigné 6. le fil de tissage ou de tricotage conforme à l'invention est également remarquable par le fait qu'il présente, pour un même Nm et pour une composition comparable en fibres, une densité nettement inférieure à celle d'un fil retors cardé et peigné dans lequel on n'aurait pas utilisé le pouvoir de rétraction des fibres synthétiques. C'est ainsi que lton a obtenu un fil retors cardé et peigné de Nm égal à 2/15 constitué par des fibres acryliques, de laine et de polyamide présentant une densité diminuée d'environ 40% par rapport au même fil dans lequel le pouvoir de rétraction des fibres n'a pas été utilisé. Le fil de tissage ou de tricotage conforme à l'invention est bien entendu destiné å la fabrication d'un tissu ou d'un tricot d'habillement présentant les avantages - entre constitué de fibres à la fois synthétiques et naturelles - d'être très léger et - entre avantageux au point de vue prix de revient. La Demanderesse dépose conjointement à cette demande des échantillons de fils et de tricots se rapportant aux produits revendiqués. L'échantillon i est un fil obtenu selon l'exemple 1 de la demande. L' échantillon Il est un tricot obtenu à partir du fil de l'échantillon I. REVENDICATIONS 1. Procédé pour la fabrication d'un fil de faible densité constitué par un mélange de fibres synthétiques rétractables et de fibres synthétiques ou naturelles non rétractables, dans lequel le fil est soumis à un traitement thermique en vue d'obtenir la rétraction des fibres rétractables, caractérisé en ce que le fil utilisé en vue de ce traitement est constitué par la réunion d'un fil peigné comprenant des fibres synthétiques rétractables et d'un fil cardé comprenant des fibres synthétiquesou naturelles. 2. Procédé conforme à la revendication 1, caractérisé en ce que la réunion du fil peigné avec le fil cardé est réalisée par retordage. 3. Procédé conforme à l'une quelconque des revendications 1 à 2, caractérisé en ce que les fibres synthétiques rétractables du fil peigné présentent un pouvoir de rétraction au moins égal à 20%. 4. Procédé conforme à l'une quelconque des revendications 1 à 3, caractérisé en ce que les fibres synthétiques rétractables du fil peigné sont choisies parmi les fibres acryliques, les fibres de polyester et les fibres de chlorure de polytinyle. 5. Fil de tissage ou de tricotage de faible densité, caractérisé en ce qu'il est constitué par la réunion d'un fil peigné et d'un fil cardé, le fil peigné étant de longueur inférieure à celle du fil cardé et ce dernier formant des boucles ou des frisures autour du fil peigné. ou de tricotage 6. Fil de tissage/de faible densité, caractérisé en ce qu'il est constitué par la réunion d'un fil peigné et d'un fil cardé, le fil peigné comprenant des fibres synthétiques présentant intrinsèquement un pouvoir de rétraction au moins égal à 20% environ et dans leur état final un pouvoir de rétraction sensiblement nul. tricot ou tricot 7. Tissu/dthabillement de faible densité, obtenu à partir du fil conforme à l'une quelconque des revendications 5 ou 6.